ТКАНЬ ЧИСТОЛЬНЯНАЯ

ТКАНЬ ЧИСТОЛЬНЯНАЯ
Полезная модель относится к текстильной промышленности, в частности к производству льняных тканей бытового назначения: сорочечного, блузочного, костюмно-плательного ассортимента, а также изделий для бытовых нужд (скатерти, занавеси, салфетки, фартуки и т.п.).
Наиболее близкой к заявляемой полезной модели по совокупности признаков является ткань чистольняная (свидетельство на полезную модель № 11212 RU , МПК ДОЗ Д 15/00, публ. в бюлл.ПМПО W 9, 16.09.99 г.). Известная ткань выполнена путем полотняного переплетения нитей основы и утка и имеющая в своем составе (мас.%) по основе высокольняное волокно, допускается среднельняное, по утку обыкновенное льняное волокно - 100. Ткань выполнена шириной 150(+/-Е) см, количество нитей на 10 см по основе равно 174(+/-3), а по утку 135(+/-4), линейной плотностью
по основе и утку 68(+/-3,06) текс. Ткань выполнена с поверхностной плотностью 210(+/-15) г/м . Указанная ткань выбрана в качестве ближайшего аналога (прототипа).
Задача. , на решение которой направлена полезная модель, заключается в расширении и обновлении ассортимента льняных тканей при сохранении их высоких потребительских и гигиенических свойств.
Техническим результатом, который может быть получен при использовании полезной модели, является реализация поставленной задачи и заключается в создании новых видов натуральных льняных тканей при сохранении высоких показателей по стойкости к истиранию, прочности на разрыв и др.
.-..,-,,. j pi 1 i;  , «2
МПК доз Д 15/00
Поставленнал задача и технический результат достигаются тем, что в ткани чистольняной, выполненной полотняным переплетением основных и уточных нитей, представляющих собой льняную пряжу одинаковой линейной плотности при ширине ткани 148-152 см, в отличие от прототипа количество нитей на 10 см составляет по основе 78-82, по утку 74-78, а линейная плотность льняной пряжи равна 110 текс.
Поверхностная плотность ткани составляет 167-193 или 158182 г/м.
Выбор для образования ткани полотняного переплетения, обеспечивающего ей минимальную рыхлость и достаточную формоустойчивость в условиях эксплуатации, особенно при стирке с одновременным использованием в основе и утке натуральной льняной пряжи линейной плотности 110 текс при указанном в формуле количестве нитей на 10 см обеспечивает достижение технического результата.
Ткань чистольняная вырабатывается на серийных ткацких станках СТБ-180-Л полотняным переплетением. В качестве основных и уточных нитей используют льняную пряжу мокрого способа прядения линейной плотности 110 текс. Далее ткань подвергают стрижке на стригальной машине и затем в зависимости от назначения отваривают или отбеливают на отбельной линии ЖО-1-Л, затем ткань обрабатывают на отделочной линии Текстима -200 или ЛЗО-220, где ее сушат и подвергают ширению в сушильно-ширильном поле. Разбраковку ткани производят на машинах БМН-180.
В качестве основных и уточных нитей используют льняную пряжу, соответствуюшую ГОСТу 10078-85. В соответствии с ГОСТом льняная пряжа может быть: специальная льняная (СЛ), высокая льняная (ВЛ), средняя льняная (СрЛ), обыкновенная льняная (ОЛ).
При использовании в процессе ткачества предварительно окрашенной пряжи на ткани получают разнообразные рисунки.
На фиг. 1,2представлена схема структуры ткани. Ткань чистольняная, выполненная в соответствии с полезной моделью образована полотняным переплетением нитей основы 1 и утка 8, состоящих из льняной пряжи линейной плотностью 110 текс. Каждая нить основы переплетается с нитью утка.
Примеры конкретного выполнения и физико-механические показатели тканей представлены в таблице.
Показатели качества ткани соответствуют требованиям ГОСТ 10138-93 и имеют высокие гигиенические и потребительские свойства.
с- сг
СО
о
-
DОО
ао
со ел
vH JN
О СП
о о
NО
«ЭОО
тНvH
со со